La présente invention concerne un procédé pour la teinture continue de matières textiles à base de cellulose avec des colorants substantifs et traitement à la chaleur, consécutif. Ledit procédé est caractérisé en ce qu'on foularde les matières textiles à base de cellulose avec des bains de teinture aqueux qui renferment, en plus des colorants substantifs, des carboxamides de formule générale suivante I : dans laquelle R est un atome d'hydrogène, un radical méthyle, un groupe monoséthylamino, monoéthylamino ou diméthylamino et R1 et R2 représentent chacun, indépenda-ent l'un de l'autre, un atome d'hydrogène ou un radical méthyle,et/ou des composés glycoliques de formule générale suivante II R'-CH2-CR2-O-R" II dans laquelle R' représente un atome d'hydrogène, un radical alkyle en C1-C3, un groupe 2-hydroxyéthyle ou un groupe acétyle et R" représente un atone d'hydrogène et lorsque R' est un groupe acétyle, R'' représente égal-ent un radical méthyle, et on soumet consécutivement les matières sans foJ* un traitaient de séchage à la chaleur. Corse exemples de carboxamides utilisés selon l'invention, et répondant à la formule I précitée, on peut mentionner les composés suivants : méthylformamide, diméthylformamide, acétamide, méthylacétamide, diméthylacétamide, monométhylurée, monoéthylurée, l,l-diméthylurée, tétraméthylurée et,en particulier, le formamide. Comme composés glycoliques de formule II précitée, les composés suivants se sont principalement avérés intéressants : le glycol, le diéthylèneglycol, l'éther monométhylique de glycol, ainsi également que l'éther monoéthylique de glycol et l'éther monométhylique-monq-acétate de glycol. La quantité de carboxamides de formule I et/ou de composés glycoliques de formule II que l'on introduit dans les bains de teinture peut variér dans de grandes limites. Selon l'intensité de la couleur, des quantités de 100-300 g, de préférence 200 , des composés précités par litre de bain de teinture se montrent avantageuses. On entend par traitement de séchage à la chaleur selon le procédé de l'invention un :chauffage pendant 1 à 10 minutes aux températures de 95-200"C, de préférence de 100-130"C. Le procédé de l'invention est approprié à la teinture de matières textiles, en particulier de tissus et de tricots, en cellulose régénériez telle que la fibranne ou lâ soie artificielle ou rayonne et, en particulier - , en cellulose naturelle, telle que le coton ou la toile. En ce qui concerne les colorants introduits dans le procédé de l'invention, il s'agit de colorants substantifs utilisés couramment dans la teinture des matières textiles à base de cellulose. I1 s'est fréquemment avéré avantageux d'ajouter, d'une manière supplémeataire dans les bains de foulardage, en plus des carboxamides et/ou des composés glycoliques, des agents mouillants du commerce, tels que les esters de l'acide sulfosuccinique, par exemple le sel de sodium du sulfosuccinate dihexylique ou les éthers-sulfates de glycérine, par exemple l'éther-sulfate de dioctylglycérine. En outre, les bains de foulardage peuvent renfermer les agents épaississants courants, par exemple un agent épaississant à base d'alginate. En mettant en oeuvre le procédé de l'invention, on parvient à teindre de la manière la plus simple sans dispositif industriel particulier, tel qu'une étuve à vapeur, des matières textiles a bu. de cellulose en obtenant des teintes de mEme solidité que dans le cas de la teinture jusqu'à présent effectuée selon le procédé de foulardage-étuvage k la vapeur. Par suite de l'addition, selon l'invention, des carboxamides et/ou des composés glycoliques aux bains de teinture, on parvient à fixer les colorants sur les matières textiles sans utilisation de vapeur par simple séchage. Les exemples suivants illustrent l'invention avec' plus de détails sans nullement la limiter dans son cadre et son esprit. Les désignations numériques des colorants se réferent aux indications de 'Colour Index", deuxième édition (1956), tome 3. EXEMPLE 1 On foularde un tissu de coton au moyen d'un bain de teinture qui renferme par litre 5 g du colorant n" 27.970, 150 g de formamide, et 2 g d'épaississant à base d'alginate on l'essore jusquà une prise de poids de 80% et on le sèche pendant 1 minute à 130 C. On obtient une teinte verte solide à la lumière. EXEMPLE 2 On foularde un tricot indémaillable en coton mercerisé avec un bain de teinture qui renferme par litre 15 g du colorant n" 35.7802 150 g de diéthylèneglycol, 50 g d'urée, et 1 g du sel sodique de sulfosuccinate dihexylique on l'essore jusqu'à une prise de poids de 60% et on le sèche à 140"C pendant 2 minutes. On obtient une teinte rouge, brillante. EXEMPLE 3 On foularde un tissu de rayonne avec un bain de teinture qui renferme par litre 15 15 g du colorant n 23.050, 200 g de formamide, 50 g de N,N-diméthylurée, et 1 g d'éther-sulfate de dioctylglycérine on ltessore jusqu'à une prise de poids de 70% et on le sèche pendant 1 minute à 100 C. On obtient une teinte rouge, brillante. EXEMPLE 4 On foularde un tissu en câblé de coton avec un bain de teinture qui renferme par litre : 20 g du colorant n 24.555, et 250 g de formamide on l'essore jusqu'à une prise de poids de 75% et on le sèche pendant 2 minutes à 1300C. Consécutivement, on soumet le tissu à un traitement compl- mentaire au '8jigger" pendant 30 minutes à 850C avec un rapport de bain de 1:5 avec un bain qui renferme par litre 5 g de sulfate de cuivre, et 7 g d'acide acétique à 30% on obtient uneteintebleu foncé, brillante présentant des solidités exceptionnielles On peut également effectuer le traitement avec le bain de cuivrage d'une manière continue. EXEMPLE 5 On foularde un tissu de coton mercerisé avec un bain qui renferme par litre ?5 g du colorant n" 34.085, 150 g de formamide, 100 g de glycol, et 50 g d'urée on l'essore jusqu'a une prise de poids de 70% et on le sèche pendant 2 minutes à 1300C. Consécutivement, on traite d'une manière complémentaire le tissu à la température ambiante au "jigger" avec un rapport de bain de 1:5 tout d'abord avec un bain de diazotation qui renferme par litre 5 g de nitrite de sodium, et 14 ml d'acide chlorhydrique à 20"Bé et, après le rinçage, avec un bain de copulation qui renferme par litre 2,6 g de P-naphtol (dérivé de sodium) On obtient une teinte bleu marine corsée, solide au mouillé. EXEMPLE 6 On foularde un tissu de coton mercerisé avec un bain qui renferme pas litre 30 g du complexe de cuivre du colorant azoïque de formule suivante 250 g de formamide, 50 g de glycol, et 2 g d'épaississant à base d'alginate on l'essore jusqu'à une prise de poids de 60% et on le sèche pendant 2 minutes à 1200C On obtient une teinte anthracite intense. EXEMPLE 7 On foularde un tissu de toile avec un bain qui renferme par litre 15 g du colorant n 40.270 250 g de formamide, 50 g d'urée, et 2 g d'épaississant à base. d'alginate on l'essore jusqu'à une prise des poids de 70% et on le sèche pendant 2 minutes à 140'C. On obtient une teinte rouge écarlate vive. EXEMPLE 8 On foularde un tissu de fibranne avec un-bain de teinture qui renferme par litre 7,5 g du colorant n 30.280, 150 g de formamide, 100 g d'urée, et 2 g d'éther-sulfate de dioctylglycérine on l'essore jusqu'à une prise de poids de 80% et on le sèche pendant 2 minutes w 100 C. On obtient une teinte vert foncé. REVENDICATIONS 1. Procédé pour la teinture continue de matières textiles à base de cellulose avec des colorants substantifs et traitement à la chialeur, consécutif, ledit procédé étant caractérisé en ce qu'on foularde les matières textiles à base de cellulose avec des bains de teinture aqueux qui renferment, en plus des colorants substantifs, des carboxamides de formule générale suivante (I) dans laquelle R est un atome d'hydrogène, un radical méthyle, un groupe monométhylamino, mono-éthylamino ou diméthylamino, et R1 et R2 représentent chacun, indépendamment l'un de l'autre, un atome d'hydrogène ou un radical méthyle, et/ou des composés glycoliques de formule générale suivante (II) R'-O-CH2-CH2-0-R" II dans laquelle R' représente un atome d'hydrogène, un radical alkyl en C1-C3, un groupe 2-hydroxyéthyle ou un groupe acétyle et R" représente un atome d'hydrogène et lorsque R' est un groupe acétyle, R" représente également un radical méthyle, et on soumet consécutivement les matières textiles foulardées à un traitement de séchage à la chaleur. 2. Procédé selon la revendication 1, caractérisé en ce que les bains de teinture renferment, en plus des carboxamides et/ou des composés glycoliques, des agents mouillants. 3. Procédé selon la revendication 1 ou 2, caractérisé en ce qu'on utilise comme carboxamide, le formamide. 4. Procédé selon la revendication 1 ou 2, caractérisé en ce qu'on utilise comme composé glycolique, le glycol ou le diéthyleneglycol.